Brevet FR2060028A1 — publié le 19710611

La présente invention concerne un miroir réflecteur. Les miroirs utilisés sur une grande éehelle pour les instruments d'optique et autres systèmes optiques classiques comportent de minces pellicules d'aluminium en général dénosées dans le vide.Le miroirsa cotLùhes --- ----- pouvoir réflecteardes/d'aluminium est d'environ 90 % dans le visible (400 à 700 millimicrons). les miroirs à couche d'aluminium sont assez stables physiquement et chimiquement, mais le pouvoir réflecteur des systèmes optiques comportant plusieurs miroirs à couche d'aluminium est faible. Par exemple, dans un système optique à quatre surfaces réfléchissante, le pouvoir réflecteur est abaissé à environ 65 %.Il est par conséquent souhaitable de réaliser un. miroir -ayant un pouvoir réflecteur élevé et constant dans toute la région du visible I1 serait aussi utile de réaliser des miroirs semi-transparents (ou semi-réfléchissants)-, avec un revte- ment métallique absorbant moins la lumière. On a proposé dans ce but de déposer dans le vide des métaux précieux tels que l'argent, l'or, etc. Mais-une couche mince d'argent obtenue par dépôt dans le vide est chimiquement et physiquement instable et une mince pellicule d'or est physiquement instable. Par conséquent, on ne peut employer les pellicules minces d'argent et d'or pour la réalisation de miroirs à couche métallique. En particulier, les pellicules minces d'argent déposées dans le vide réagissent facilement sur le soufre et l'iode, et sont facilement transformées an sulfure et iodure d'argent, quand on les laisse à l'air, ce qui réduit considérablement le pouvoir réflecteur. La présente invention a par conséquent pour objet un miroir à couche métallique ayant une durabilité et des propriétés physiques et chimiques considérablement améliorées, supprimant ainsi les défauts des couches minces de métaux précieux tels que l'argent, l'or, etc. La présente invention est caractérisée par l'interposition d'une mince pellicule de sulfure de zinc(ZnS)entre un substrat, par exemple une plaque de verre et une mince pellicule réfléchissante obtenue par dépôt dans le vide d'un métal précieux tel'que l'argent (Ag), l'or (Au), etc. D'autres objets et avantages de l'invention seront mieux compris à la lecture de la description détaillée qui va suivre d'un exemple de réalisation et en se référant au dessin annexé dans lequel - La figure 1 est une coupe transversale partielle à grande échelle d'un mode d'exécution d'un miroir réfléchissant selon la présente invention. - La figure 2 est une courbe représentant la relation entre le pouvoir réflecteur d'un miroir très réfléchissant comportant une mince couche métallique selon la présente invention et la longueur dwonde en millimicrons, le pouvoir réflecteur d'un miroir classique avec un revêtement d'aluminium étant représenté à titre de comparaison. - La figure 3 est une vue de côté d'un dispositif selon l'in invention. D'après la figure 1, une--mince -couche 2 de sulfure de zinc (ZnS)de quelques microns au maximum d'épaisseur est déposée dans le vide sur un substrat -1, par exemple -une- plaque de verre, et une mince pellicule d'un métal 3telquel'argent, l'or, etc, réfléchissant les rayons lumineux est également déposée-dans le vide sur la mince pellicule 2 de ZnS.Si les deux couches minces 2 et 3 cidans le vide - - - - dessus sont deposees/en deux operations, le metal precieux 3, par exemple l'argent, l'or etc. est bien lié-au substrat 1, par exemple une plaque deverre. Il- est évidemment possible de déposer sur la pellicule mince 3 de métal une, pellicule protectrice, en une ou plusieurs couches, résistante physiquement et chimiquement stable telle que Si02, Ti02, MgF2 etc., bien connue de l'homme de l'art. Si ces minces pellicules sont déposées en plusieurs couches, le pouvoir réflecteur du miroir peut être ajusté de manière à augmenter ou diminuer dans la totalité du visible ou seulement entre des limites déterminées. Le miroir selon l'invention ainsi réalisé a une excellente adhésion et une excellente résistance contre l'abrasion et les agents chimiques. La figure 2 représente graphiquement-la relation entre le coefficient de réflexion du miroir selon l'invention et la longueur d'onde. Le miroir employé-pour tracer cette courbe, en trait interrompu, comporte quatre couches de MnSs Ag, MgF2 et Si02, qui ont toutes été déposées l'une sur l'autre dans le vide. On voit que le pouvoir réflecteur du miroir selon l'invention est élevé et sensiblement constant dans la totalité-du visible. Pour permettre une comparaison, on a représenté par un trait continu le pouvoir réflecteur d'un miroir comportant une seule pellicule d'aluminium. La figure 3 représente un appareil selon l'invention, comprenant un prisme 4, un miroir 5- avec un revêtement réfléchissant d'argent et obtenu en recouvrant la surface du substrat d'une mince pellicule d'argent selon la présente invention avec un pouvoir réflecteur sensiblement constant dans tout le visible. La présente invention permet de réaliser un miroir comportant une mince pellicule mécaniquement physiquement et chimiquement stable. REVENDICATIONS 1. Miroir caractérisé en ce qu'il comprend une mince pellicule de sulfure de sinc(Zne intercalée entre un substrat et une mince pellicule de métal précieux réfléchissant déposée sous vide. 2. Miroir selon la revendication 1, caractérisé en ce que le substrat est du verre. 3. Miroir selon la revendication 1, caractérisé en ce que le métal précieux est de l'argent ou de l'or. 4. Miroir selon-la revendication 1, caractérisé en ce que ledit miroir comprend, en outre, au moins une couche d'une substance choisie dans le groupe constitué par Si02, '2iO2 et MgF2, déposée sur la couche de métal précieux.